(57)【要約】【課題】  液体を含浸させることができ、含浸させた液体の徐放性に優れ、かつ放出された液体を均一に塗布することができる、対物用液体塗布シート用積層体を提供する。【解決手段】  液体を含浸し得る液体保持層Ａの少なくとも一方の表面に、平均孔径（ＰＢ）が１μｍ以上２５μｍ以下の範囲内にある多孔シートである液体徐放層Ｂ、および平均孔径（ＰＣ）が前記液体徐放層Ｂの平均孔径（ＰＢ）よりも大きく、１０μｍ以上４５μｍ以下の範囲内にある不織布である、液体塗布層Ｃをこの順に積層することにより、対物用液体塗布シート用積層体を得る。【選択図】なし【特許請求の範囲】
【請求項１】
液体を含浸し得る液体保持層Ａの少なくとも一方の表面に、液体徐放層Ｂおよび液体塗布層Ｃがこの順に積層されて成り、
液体徐放層Ｂが、その平均孔径（ＰＢ）が１μｍ以上２５μｍ以下の範囲内にある多孔シートであり、
液体塗布層Ｃが、その平均孔径（ＰＣ）が前記液体徐放層Ｂの平均孔径（ＰＢ）よりも大きく、１０μｍ以上４５μｍ以下の範囲内にある不織布である、
対物用液体塗布シート用積層体。
【請求項２】
前記液体保持層Ａが、０．０５ｇ／ｃｍ３以上０．２ｇ／ｃｍ３以下の見掛け密度（ρＡ）を有する不織布である、請求項１に記載の対物用液体塗布シート用積層体。
【請求項３】
前記液体徐放層Ｂが、１０ｇ／ｍ２以上１５０ｇ／ｍ２以下の目付を有し、０．０５ｇ／ｃｍ３以上０．２ｇ／ｃｍ３以下の見掛け密度（ρＢ）を有するメルトブローン不織布である、請求項１または２に記載の対物用液体塗布シート用積層体。
【請求項４】
前記液体塗布層Ｃが、０．５dtex以下の極細繊維を５０mass％以上含有してなり、０．０３ｇ／ｃｍ３以上０．２ｇ／ｃｍ３以下の見掛け密度（ρＣ）を有する不織布である、請求項１〜３のいずれか１項に記載の対物用液体塗布シート用積層体。
【発明の詳細な説明】
【技術分野】
【０００１】
本発明は、液体を含浸でき、液体を含浸させた場合には液体を徐々に放出させて、人および動物以外の対象物に塗布する対物用液体塗布シートとして使用可能である、対物用液体塗布シート用積層体に関する。
【背景技術】
【０００２】
被洗浄面を洗浄するための洗浄剤が含浸されて用いられる洗浄剤含浸用物品として、これまでにも種々多様なものもが提案されている（例えば、特許文献１および２参照）。より具体的には、特許文献１は、洗浄剤保持層と、高密度の洗浄剤徐放層とを備え、洗浄剤保持層が洗浄剤徐放層によって挟持されている、洗浄剤含浸物品を提案し、特許文献２は、洗浄剤が含浸されている液保持シートの一方の面に液不透過性シートを配し、他方の面に液保持シートよりも通気度が低く且つ繊維材料からなる液徐放シートを配してなる清掃用ウェットシートを提案している。いずれも、洗浄剤を保持させたシートから、洗浄剤が一度に放出されることなく徐々に放出されるようにするべく、所定の構成の徐放シートを有している。
【特許文献１】特開平１０−２７２０８２号公報
【特許文献２】特開２００４−１０５７１０号公報
【発明の開示】
【発明が解決しようとする課題】
【０００３】
特許文献１で提案された洗浄剤含浸用物品および特許文献２で提案された清掃用シートは、いずれも液体を徐放させるシートにおいて、なお改善を要するものであった。即ち、特許文献１で提案されているように、洗浄剤徐放層の密度を調整するだけでは、十分な徐放効果を得られないことがある。また、特許文献１に記載の物品は、保持層が徐放層により挟持された構造であるから、道具に装着して使用する場合に、道具に取り付ける側にも徐放層が位置することとなり、道具を取り付けた側において洗剤徐放性が利用されず、したがって、道具を取り付けるのに必ずしも最適化されたものではない。また、特許文献２に記載のように、徐放層の通気度を所定の範囲に調整しても十分な徐放効果を得られないことがある。
【０００４】
さらに、含浸させる液体が例えば艶出し剤等である場合には、液体を含浸させるシートは液体の徐放性が良好であることに加えて、液体を対象物に均一に塗布しうるものであることを要する。この点について、特許文献１は、繰り返し液体を放出させたときの放出の均一性に言及するにとどまり、放出された液体を均一に塗布するための具体的なシート構成には言及していない。特許文献２は、洗浄剤の放出量の多少に起因して、塗布が均一である場合と不均一である場合とがあることに言及するにとどまり、したがって、この文献もまた徐放された液体を均一に塗布するための具体的なシート構成には言及していない。
【０００５】
本発明は、従来のシートが有する問題に鑑みてなされたものであり、液体を含浸させることができ、含浸させた液体を良好に徐放する性質を有し、かつ徐放された液体を均一に対象面に塗布し得るシート状物を得ることを課題としてなされたものである。
【課題を解決するための手段】
【０００６】
上記課題を解決するため、本発明は、液体を含浸し得る液体保持層Ａの少なくとも一方の表面に、液体徐放層Ｂおよび液体塗布層Ｃがこの順に積層されて成り、
液体徐放層Ｂが、その平均孔径（ＰＢ）が１μｍ以上２５μｍ以下の範囲内にある多孔シートであり、
液体塗布層Ｃが、その平均孔径（ＰＣ）が前記液体徐放層Ｂの平均孔径（ＰＢ）よりも大きく、１０μｍ以上４５μｍ以下の範囲内にある不織布である、
対物用液体塗布シート用積層体を提供する。ここで、「対物用」とは、人および動物以外の物品に適用されることを意味し、したがって、「対物用液体塗布シート」とは、人および動物以外の物品に液体を塗布するためのシートを意味する。
【０００７】
本発明の対物用液体塗布シート用積層体は、上記構成を採ることにより、液体保持層Ａに含浸された液体の放出量が、液体徐放層Ｂにより調整され、調整された放出量の液体が液体徐放層Ｂから液体塗布層Ｃに移動し、液体塗布層Ｃにおいて均一に拡散されることを可能にする。したがって、液体塗布層Ｃを対象面に当てて塗布作業を実施することにより、適当な量の液体を均一に対象面に塗布することができる。
【０００８】
本発明の特徴は、多孔性シートが有する液体徐放効果がその平均孔径に依存すること、ならびに平均孔径が上記範囲内にあると、良好な液体徐放性が得られることを見出したことに存する。ここで、平均孔径は、ＡＳＴＭ  Ｆ  ３１６  ８６に準拠してバブルポイント法によって測定されるものをいう。さらに、本発明は、徐放される液体を均一に塗布するための液体塗布層として、平均孔径が液体徐放層のそれよりも大きく、かつ上記特定の範囲内にある不織布を設けた点に特徴を有する。
【０００９】
液体徐放層Ｂの平均孔径（ＰＢ）が１μｍ未満であると、液体徐放層Ｂから液体塗布層Ｃへ液体が移行しにくくなり、液体が適当な量で放出されない。液体徐放層Ｂの平均孔径（ＰＢ）が２５μｍを超えると、徐放効果が低下し、液体保持層Ａに含浸させた液体が早期に放出される。
【００１０】
液体塗布層Ｃの平均孔径（ＰＣ）を液体徐放層Ｂの平均孔径（ＰＢ）よりも大きくすることは、液体を液体徐放層Ｂから液体塗布層Ｃへスムースに移行させるために必要とされる。液体塗布層Ｃの平均孔径（ＰＣ）が液体徐放層Ｂの平均孔径（ＰＢ）よりも小さいと、液体塗布層（Ｃ）から均一に液体を放出させて、塗布面に均一に塗布することができない。また、液体塗布層（Ｃ）の平均孔径（ＰＣ）が１０μｍ未満であると、液体を塗布するときに液体がかすれる傾向にあり、対象面に液体を均一に塗布することが困難となる。一方、平均孔径（ＰＣ）が４５μｍを超えると、液体が早期に放出されることがあり、あるいは液体を均一に放出させて塗布面に塗布することが困難となることがある。
【００１１】
本発明の対物用液体塗布シート用積層体において、液体保持層Ａは、好ましくは、０．０５ｇ／ｃｍ３以上０．２ｇ／ｃｍ３以下の見掛け密度（ρＡ）を有する不織布である。液体保持層Ａの見掛け密度（ρＡ）が０．０５ｇ／ｃｍ３未満であると、液体を保持しにくい傾向にあり、０．２ｇ／ｃｍ３を超えると、液体が液体徐放層Ｂの側へ移行しにくい傾向にある。ここで、見掛け密度は、１ｃｍ２あたり２．９４ｃＮの荷重を加えて測定した不織布の厚さおよび目付から算出されるものをいう。
【００１２】
本発明の対物用液体塗布シート用積層体において、上記範囲の平均孔径（ＰＢ）を有する液体徐放層Ｂは、好ましくは１０ｇ／ｍ２以上１５０ｇ／ｍ２以下の目付を有し、０．０５ｇ／ｃｍ３以上０．２ｇ／ｃｍ３以下の見掛け密度（ρＢ）を有するメルトブローン不織布である。メルトブローン不織布の目付が１０ｇ／ｍ２未満であると、含浸した液体が早期に放出されてしまうことがある。メルトブローン不織布の目付が１５０ｇ／ｍ２を超えると、経済的に不利になる。また、メルトブローン不織布は、一般に目付が高くなるほど見掛け密度が低くなる傾向にあり、見掛け密度が低いほど、安定して液体を放出することができる。したがって、メルトブローン不織布は、上記範囲の目付を有する場合には、上記範囲内にある見掛け密度を有することが好ましい。
【００１３】
本発明の対物用液体塗布シート用積層体において、上記範囲の平均孔径（ＰＣ）を有する液体塗布層Ｃは、好ましくは、０．０３ｇ／ｃｍ３以上０．２ｇ／ｃｍ３以下の見掛け密度（ρＣ）を有し、かつ、０．５dtex以下の極細繊維を５０mass％以上含有してなる不織布である。液体塗布層Ｃの見掛け密度（ρＣ）が０．０３ｇ／ｃｍ３未満であると、液体が液体塗布層Ｃに均一に拡散する前に外部に放出されて、対象面に均一に塗布することができないことがある。一方、液体塗布層Ｃの見掛け密度（ρＣ）が０．２ｇ／ｃｍ３を超えると、液体が放出されにくくなる、液体が拡散しにくくなる、あるいは液体が放出され易い部分と放出されにくい部分とが生じる等の理由により、液体を対象面に均一に塗布できないことがある。また、液体塗布層Ｃを構成する繊維の５０mass％以上を０．５dtex以下の極細繊維とすることにより、層中に均一に液体を拡散させて、均一に液体を塗布することが可能となる。極細繊維の繊度が０．５dtexを超える、または極細繊維の含有量が５０mass％未満であると、液体塗布層Ｃから均一に液体を放出させることが困難な場合がある。
【発明の効果】
【００１４】
本発明の対物用液体塗布シート用積層体は、液体保持層Ａの少なくとも一方の面に特定の平均孔径を有する液体徐放層Ｂおよび液体塗布層Ｃを設けることにより、液体保持層Ａに含浸させた液体を、少量ずつ放出面（即ち、液体塗布層Ｃの表面）から均一に放出させることを可能にしている。したがって、この積層体の液体保持層Ａに液体を含浸させることにより、長期間にわたって一定量の液体を対象面に均一に塗布することができる、対物用液体塗布シートが得られる。
【発明を実施するための最良の形態】
【００１５】
本発明の対物用液体塗布シート用積層体（本明細書において単に「積層体」とも呼ぶ）においては、液体を含浸させ得る液体保持層Ａの少なくとも一方の表面に液体徐放層Ｂおよび液体塗布層Ｃがこの順に積層されている。液体徐放層Ｂおよび液体塗布層Ｃは、液体保持層Ａの一方の表面にのみ位置してよい。その場合には、液体保持層Ａの他方の表面を適当な道具または治具に装着するための装着面として使用することができる。また、液体保持層Ａの当該他方の表面には液体不透過性フィルムなど他のシートを積層してよい。液体徐放層Ｂおよび液体塗布層Ｃが、液体保持層Ａの両方の面に位置する場合（即ち、液体保持層Ａを２つの液体徐放層Ｂで挟んでなる構造物が、さらに２つの液体塗布層Ｃで挟まれた構成である場合）、両方の面を対象面に当てて液体を塗布するために使用できる。
【００１６】
液体保持層Ａは、所望の液体を含浸および保持し得る限りにおいて、その材料および構造は特に限定されない。したがって、液体保持層Ａとして、例えば、繊維から成るシートおよびスポンジ状シート等、空隙を有する構造のものを任意に使用できる。
【００１７】
液体保持層Ａは、繊維ウェブを作製し、当該繊維ウェブを構成する繊維同士を交絡させる、あるいは熱接着等により接合させることによって得られる不織布であることが好ましい。不織布を製造するために作製される繊維ウェブは、例えば、カードウェブ、エアレイウェブおよびスパンボンドウェブなど、繊維間空隙（即ち、孔径）の大きいウェブであることが好ましい。不織布としては具体的には、繊維ウェブをニードルパンチ処理または水流交絡処理等に付すことにより得られる交絡不織布、繊維ウェブを熱風処理または熱ロール処理等に付すことにより得られるサーマルボンド不織布、および繊維同士をバインダー樹脂により接着したレジンボンド不織布等が挙げられる。特に、エアレイウェブを熱風処理して繊維同士を熱接着したサーマルボンド不織布は、厚みの大きい不織布または目付の大きい不織布として得ることが容易であり、また、その製造過程において均一なウェブを作製することが容易であることから、好ましく使用される。
【００１８】
液体保持層Ａを構成する繊維は、コットン、パルプおよび麻などの天然繊維、ビスコースレーヨンおよび溶剤紡糸セルロースなどの再生繊維、ポリエステル、ポリアミド、ポリオレフィンおよびアクリルなどの合成繊維等から、１種または２種以上選択される。例えば、不揮発性のワックスを含浸させる場合には、パルプが好ましく使用される。
【００１９】
液体保持層Ａの目付は、５０ｇ／ｍ２以上２０００ｇ／ｍ２以下であることが好ましく、１００ｇ／ｍ２以上１５００ｇ／ｍ２以下であることがより好ましい。液体保持層Ａの目付が５０ｇ／ｍ２未満であると、液体の含浸量が少なくなる傾向にあり、目付が２０００ｇ／ｍ２を超えると、経済的に不利である。また、液体保持層Ａは、好ましくは、０．０５ｇ／ｃｍ３以上０．２ｇ／ｃｍ３以下の見掛け密度（ρＡ）を有し、より好ましくは０．０９ｇ／ｃｍ３以上０．１５ｇ／ｃｍ３以下の見掛け密度（ρＡ）を有する。その理由は先に説明したとおりである。
【００２０】
液体徐放層Ｂは、前述したとおり、平均孔径（ＰＢ）が１μｍ以上２５μｍ以下である多孔性シートである。平均孔径（ＰＢ）は、好ましくは１μｍ以上２０μｍ以下である。平均孔径（ＰＢ）は、液体保持層Ａに含浸させようとする液体の種類、および所望の液体徐放効果に応じて、適宜選択される。一般には、平均孔径（ＰＢ）が小さいほど、徐放効果は高くなる。ここで、徐放効果が高いとは、液体保持層Ａに含浸させた液体がより少量ずつ、より長期間にわたって放出されることをいう。より具体的には、一定量の液体を液体保持層Ａに保持させて対物用液体塗布シートを作製し、一定面積の塗布面に繰り返し液体を塗布できる回数を測定したときに、この回数が多いほど、徐放効果は高いといえる。
【００２１】
上記範囲の平均孔径（ＰＢ）を有する液体徐放層Ｂとして、微多孔膜、メルトブローン不織布又は湿式不織布が好ましく使用される。
液体徐放層Ｂとして、メルトブローン不織布を使用する場合には、目付が１０ｇ／ｍ２以上１５０ｇ／ｍ２以下であることが好ましく、２０ｇ／ｍ２以上１２０ｇ／ｍ２以下であることがより好ましい。その理由は先に説明したとおりである。また、メルトブローン不織布の見掛け密度（ρＢ）は、０．０５ｇ／ｃｍ３以上０．２ｇ／ｃｍ３以下であることが好ましく、０．０６ｇ／ｃｍ３以上０．１ｇ／ｃｍ３以下であることがより好ましい。その理由は先に説明したとおりである。メルトブローン不織布の厚さ（１ｃｍ２あたり２．９４ｃＮの荷重を加えて測定した厚さ）は、０．１〜３ｍｍであることが好ましく、０．６〜３ｍｍであることがより好ましく、０．８〜２ｍｍであることがさらにより好ましい。不織布の厚さを大きくすることにより、液体が層内を通過するまでの時間が長くなり、液体徐放層自体で液体を保持する量も多くなって、液体徐放性が良くなる傾向にある。ここに記載した厚さの範囲は、特に、見掛け密度（ρＢ）が０．１ｇ／ｃｍ３以下のメルトブローン不織布を使用する場合に好都合である。
【００２２】
メルトブローン不織布を構成する繊維としては、例えば、ポリプロピレンおよびポリエチレンなどのポリオレフィン、ポリエチレンテレフタレートなどのポリエステル、ならびにナイロン６などのポリアミド等が挙げられる。これらの材料から選択される１または複数の材料から成るメルトブローン不織布であって、上記範囲の平均孔径（ＰＢ）を有するものは、具体的には、例えば平均繊維径が０．５〜１０μｍである繊維から成る、上記範囲の目付を有するメルトブローン不織布である。
【００２３】
液体徐放層Ｂとして、湿式不織布を使用する場合、例えばパルプを含むパルプ紙が液体徐放層Ｂとして好ましく用いられる。液体徐放層Ｂがパルプ紙である場合、その見掛け密度（ρＢ）は、０．１ｇ／ｃｍ３以上０．７ｇ／ｃｍ３以下であることが好ましく、０．２ｇ／ｃｍ３以上０．４ｇ／ｃｍ３以下であることがより好ましい。パルプ紙の見掛け密度が０．１ｇ／ｃｍ３未満であると、所望の平均孔径（ＰＢ）が得られないことがある。パルプ紙の見掛け密度が０．７ｇ／ｃｍ３を超えると、液体が液体塗布層Ｃへ移行しにくく、その結果、液体が良好に放出されないことがある。湿式不織布は、その平均孔径（Ｐｃ）が上記条件を満たす限りにおいて、パルプ紙以外のものであってよいことはいうまでもない。
【００２４】
液体塗布層Ｃは、前述したとおり、平均孔径（ＰＣ）が液体徐放層Ｂの平均孔径（ＰＢ）よりも大きく、かつ、１０μｍ以上４５μｍ以下の範囲内にある、不織布である。液体塗布層Ｃの平均孔径（ＰＣ）は、液体徐放層Ｂの平均孔径（ＰＢ）の１．２倍以上３０倍以下の範囲内にあることが好ましく、１．５倍以上２０倍以下の範囲内にあることがより好ましい。平均孔径（ＰＣ）が平均孔径（ＰＢ）の１．２倍未満であると、液体徐放層Ｂから液体塗布層Ｃへ液体が移行しにくくなることがある。平均孔径（ＰＣ）が平均孔径（ＰＢ）の３０倍を超えると、液体が早期に放出されることがあり、あるいは液体を均一に放出することが困難となる場合がある。平均孔径（ＰＣ）は、好ましくは１５μｍ以上４０μｍ以下の範囲内にあり、より好ましくは２０μｍ以上３５μｍ以下の範囲内にある。
【００２５】
液体塗布層Ｃは、その内部に液体が拡散すること、即ち、拡散性を有することが要求される。そのため、液体塗布層Ｃは、その平均孔径が小さいとともに、繊維間空隙が入り組んだラビリンス形状を形成していることが好ましい。そのような繊維間空隙を有する場合には、液体塗布層Ｃもまた一種の液体徐放層として作用する。
【００２６】
ラビリンス形状の繊維間空隙は、繊維同士が三次元的に交絡された不織布において好ましく実現される。特に、水流交絡不織布は、水流エネルギーにより繊維同士が不織布の平面方向だけでなく厚み方向にも交絡した構造を有するため、これを液体塗布層Ｃとして使用すると、液体徐放層Ｂを通過した液体が液体塗布層Ｃ内を三次元的に移動し、拡散されて表面に放出されるので好ましい。さらに、水流交絡不織布を液体塗布層Ｃとした本発明の積層体を、例えば、艶出し剤を含浸させた艶出しシートとして使用する場合には、対象面と接する面の耐久性（具体的には、毛玉ができにくい性質（耐ももけ性））を高くすることができ、好ましい。
【００２７】
液体塗布層Ｃの見掛け密度（ρＣ）は、０．０３ｇ／ｃｍ３以上０．２ｇ／ｃｍ３以下であることが好ましく、０．０５ｇ／ｃｍ３以上０．１２ｇ／ｃｍ３以下であることがより好ましい。その理由は先に説明したとおりである。
【００２８】
液体塗布層Ｃは、繊度が０．５dtex以下の極細繊維を５０mass％以上含有することが好ましい。その理由は、先に説明したとおりである。極細繊維は、より好ましくは、０．２dtex以下の繊度を有する。また、極細繊維のより好ましい含有量は、８０mass％以上である。
【００２９】
前記極細繊維は、異なる２以上の成分からなる分割型複合繊維を割繊させることにより得られる極細繊維であることが好ましい。分割型複合繊維は、前述した水流交絡処理により割繊されるとともに交絡が進むので、複雑なラビリンス形状の繊維間空隙を形成するのに適しており特に好ましい。分割型複合繊維を構成する成分の組合せとしては、例えば、ポリエチレンテレフタレート／ナイロン６、ポリプロピレン／ポリエチレン、ポリエチレンテレフタレート／ポリプロピレン等が挙げられる。
【００３０】
前述のとおり、本発明の積層体は、液体保持層Ａの片面または両面に、液体徐放層Ｂおよび液体塗布層Ｃがこの順に積層され、一体化された構成を有する。本発明の積層体は、液体の放出性を阻害しない限りにおいて、他の不織布またはシートをさらに積層してもよい。層同士は、例えば、バインダー樹脂を用いて接合される。あるいは、層を構成する繊維が熱接着性を有する場合には、当該繊維の熱接着性を利用して、層同士を接合させてよい。あるいは、最終的に得られる積層体において、液体徐放層Ｂの平均孔径（ＰＢ）および液体塗布層Ｃの平均孔径（ＰＣ）が上記条件を満たす限りにおいて、各層を構成する繊維同士を交絡させることによって、層同士を接合させてよい。あるいはまた、繊維同士を交絡させる接合手法と、バインダー樹脂を用いる接合手法とを併用して、層同士を接合させてよい。
【００３１】
本発明の積層体は、液体を含浸させて使用する。含浸させる液体は、流動性を有する限りにおいて、いずれの液体であってよい。具体的には、液体は、洗浄剤または艶出し剤であることが好ましい。液体を積層体に含浸させた状態において長期保存することを考慮すると、不揮発性の液体であることが好ましく、油を主たる成分として含むことがより好ましい。
【００３２】
液体に含まれる油として、鉱物油、合成油、シリコーン油、界面活性剤及びその他の油状物質等を挙げることができる。鉱物油としては、パラフィン系炭化水素、ナフテン系炭化水素、または芳香族炭化水素等が用いられる。合成油としては、アルキルベンゼン油、ポリオレフィン油、またはポリグリコール油が用いられる。シリコーン油としては、ジメチルシロキサン、環状ジメチルポリシロキサンまたはその他の各種変性シリコーン等が用いられる。
【００３３】
本発明の積層体に含浸させる液体は、１０〜１０００ｃｐｓの粘度（２５℃）を有することが好ましい。粘度が１０００ｃｐｓ以上になると、液体が液体塗布層Ｃに拡散しにくくなるため好ましくない。
【００３４】
液体の含浸量は、液体の種類および用途等に応じて決定される。一般に、積層体の質量の１．５倍〜４倍の液体を積層体に含浸させることが好ましい。
【００３５】
前記液体は、工業的に一般に用いられている加工方法を使用して、本発明の積層体に含浸させることができる。具体的には、例えば、ハケ塗り法、ディップ（浸漬）法、スプレーコート法、リバースロールコーター法、ダイレクトロールコーター法、グラビアロールコーター法、キスロールコーター法、インバースナイフコーター法、エアナイフコーター法、ディップロールコーター法、またはオポジットナイフコーター法等の公知の方法を使用することができる。本発明の積層体が、液体保持層Ａの一方の面にのみ液体徐放層Ｂおよび液体塗布層Ｃが積層された構成である場合には、液体保持層Ａの他方の面に、例えばハケで液体を塗って、またはロールを接触させて、液体を含浸させる。液体保持層Ａの両面に液体徐放層Ｂおよび液体塗布層Ｃが位置する場合（即ち、積層体の両方の表面が液体塗布層Ｃの表面である場合）には、いずれか一方の表面の側から液体を含浸させればよい。その場合、得られた対物用液体塗布シートの一方の側（ハケ等を接触させた側）の液体徐放層Ｂおよび液体塗布層Ｃに、液体が比較的多量に含まれることがある。そのような液体は、対物用液体塗布シートの使用初期に放出させて、対象面に液体を塗布するために使用してもよい。あるいは、使用初期に多量の液体を放出させることが望ましくない場合には、予め液体を放出させてから、製品として提供してよい。同様のことは、本発明の積層体を液体槽中に浸漬するディップ法により液体を含浸させる場合にも生じ得る。その場合にも用途等に応じて、液体保持層Ａ以外の層に含まれる液体を使用初期に放出させて使用してよく、あるいは予め放出させてから製品として提供してよい。
【実施例】
【００３６】
液体保持層Ａとして、下記の２種類の不織布を用意した。
Ａ−１：構成繊維が、パルプ８０mass％、熱接着性繊維２０mass％であり、目付が８５０ｇ／ｍ２であり、厚さ（２．９４ｃＮ／ｃｍ２荷重）が８．０ｍｍであり、見掛け密度（ρＡ）が０．１０６ｇ／ｃｍ３である、パルプが熱接着性繊維により接着されているエアレイ不織布。
Ａ−２：構成繊維が、パルプ５０mass％、熱接着性繊維５０mass％であり、目付が１０００ｇ／ｍ２であり、厚さ（２．９４ｃＮ／ｃｍ２荷重）が８．５ｍｍであり、見掛け密度（ρＡ）が０．１２５ｇ／ｃｍ３である、パルプが熱接着性繊維により接着されているエアレイ不織布。
【００３７】
液体徐放層Ｂとして、下記の４種類の不織布および１種類のフィルムを用意した。
Ｂ−１：構成繊維が平均繊維径５μｍのポリプロピレン繊維であり、平均孔径（ＰＢ）が１５．１μｍであり、目付が２０ｇ／ｍ２であり、厚さ（２．９４ｃＮ／ｃｍ２荷重）が０．１２ｍｍであり、見掛け密度（ρＢ）が０．１７ｇ／ｃｍ３である、メルトブローン不織布。
Ｂ−２：構成繊維が平均繊維径５μｍのポリプロピレン繊維であり、平均孔径（ＰＢ）が１３．１μｍであり、目付が５０ｇ／ｍ２であり、厚さ（２．９４ｃＮ／ｃｍ２荷重）が０．５７ｍｍであり、見掛け密度（ρＢ）が０．０９ｇ／ｃｍ３である、メルトブローン不織布。
Ｂ−３：構成繊維が平均繊維径５μｍのポリプロピレン繊維であり、平均孔径（ＰＢ）が１２．５μｍであり、目付が１００ｇ／ｍ２であり、厚さ（２．９４ｃＮ／ｃｍ２荷重）が１．２７ｍｍであり、見掛け密度（ρＢ）が０．０８ｇ／ｃｍ３である、メルトブローン不織布。
Ｂ−４：パルプ１００mass％から成り、平均孔径（ＰＢ）が１．９μｍであり、目付が３６．５ｇ／ｍ２であり、厚さ（２．９４ｃＮ／ｃｍ２荷重）が０．１ｍｍであり、見掛け密度（ρＢ）が０．３７ｇ／ｃｍ３である、パルプ紙。
Ｂ−５：孔径約１．５ｍｍの孔が、１１２個／１００ｃｍ２の割合で形成されているラミネートフィルム。
【００３８】
液体塗布層Ｃとして、下記の４種類の不織布を用意した。
Ｃ−１：ポリエチレンテレフタレート／ナイロン６の２成分からなる１６分割型複合繊維を水流交絡処理して割繊することにより得られた、繊度が約０．２dtexである極細繊維を８０mass％含み、平均孔径（ＰＣ）が２８．７μｍであり、目付が１００ｇ／ｍ２であり、厚さ（２．９４ｃＮ／ｃｍ２荷重）が０．９２ｍｍであり、見掛け密度（ρＣ）が０．１１ｇ／ｃｍ３である、水流交絡不織布。
Ｃ−２：ポリエチレンテレフタレート／ポリプロピレンの２成分からなる１６分割型複合繊維を水流交絡処理して割繊することにより得られた、繊度が約０．２dtexである極細繊維を８０mass％含み、平均孔径（ＰＣ）が２１．５μｍであり、目付が１００ｇ／ｍ２、厚さ（２．９４ｃＮ／ｃｍ２荷重）が０．８７ｍｍ、見掛け密度（ρＣ）が０．１２ｇ／ｃｍ３である、水流交絡不織布。
Ｃ−３：繊度１．４５dtexのポリエステル繊維からなり、平均孔径（ＰＣ）が４５．５μｍであり、目付が６０ｇ／ｍ２であり、厚さ（２．９４ｃＮ／ｃｍ２荷重）が０．８２ｍｍであり、見掛け密度（ρＣ）が０．０７２ｇ／ｃｍ３である、水流交絡不織布。
Ｃ−４：繊度２．５dtexのポリプロピレン繊維からなり、平均孔径（ＰＣ）が７８．４μｍであり、目付が１７ｇ／ｍ２であり、厚さ（２．９４ｃＮ／ｃｍ２荷重）が０．２２ｍｍであり、見掛け密度（ρＣ）が０．０７７ｇ／ｃｍ３であるスパンボンド不織布（三井化学（株）製）。
【００３９】
上記において、平均孔径はいずれも、パームポロメータ（Ｐｏｒｏｕｓ  Ｍａｔｅｒｉａｌｓ  Ｉｎｃ．製）を使用して、ＡＳＴＭ  Ｆ  ３１６  ８６に準拠してバブルポイント法により測定した値である。また、見掛け密度は、２．９４ｃＮ／ｃｍ２荷重で測定した厚さと目付とから求めた値である。
【００４０】
（実施例１）
不織布Ａ−１の一方の面にシートＢ−１および不織布Ｃ−１をこの順に積層した、Ａ−１／Ｂ−１／Ｃ−１のシート構成を有する積層体を作製した。層と層との間は、接着剤（コニシ（株）製、商品名「ボンドＧ１７」）を、１０ｃｍ２あたり約０．１ｇの量で、ヘラを用いて、一方の層の表面に均一に塗布して貼り合わせることにより接着一体化した。得られた積層体に、シート質量の３倍に相当する量の流動パラフィンを不織布Ａ−１の表面にスプレーすることにより、均一に含浸させて、対物用液体塗布シートを得た。
【００４１】
（実施例２）
積層体の構成を、Ａ−１／Ｂ−２／Ｃ−２としたこと以外は、実施例１と同様にして、対物用液体塗布シートを得た。
【００４２】
（実施例３）
積層体の構成を、Ａ−２／Ｂ−３／Ｃ−１とし、液体をＡ−２の表面にスプレーしたこと以外は、実施例１と同様にして、対物用液体塗布シートを得た。
【００４３】
（実施例４）
積層体の構成を、Ａ−２／Ｂ−４／Ｃ−２とし、液体をＡ−２の表面にスプレーしたこと以外は、実施例１と同様にして、対物用液体塗布シートを得た。
【００４４】
（比較例１）
積層体の構成を、Ａ−１／Ｂ−１したこと以外は、実施例１と同様にして、対物用液体塗布シートを得た。
【００４５】
（比較例２）
積層体の構成を、Ａ−１／Ｃ−２したこと以外は、実施例１と同様にして、対物用液体塗布シートを得た。
【００４６】
（比較例３）
積層体の構成を、Ａ−１／Ｂ−５／Ｃ−２としたこと以外は、実施例１と同様にして、対物用液体塗布シートを得た。
【００４７】
（比較例４）
積層体の構成を、Ａ−１／Ｂ−１／Ｃ−３としたこと以外は、実施例１と同様にして、対物用液体塗布シートを得た。
【００４８】
（比較例５）
積層体の構成を、Ａ−１／Ｂ−１／Ｃ−４としたこと以外は、実施例１と同様にして、対物用液体塗布シートを得た。
【００４９】
実施例１〜４および比較例１〜５で得られた対物用液体塗布シートを以下の手順により評価した。
黒色の化粧板（３０×９０ｃｍ）を用意した。これの表面を１０等分（９×３０ｃｍ）して、１０箇所の試験面を作製し、うち１箇所をブランクとした。各実施例および各比較例で得た対物用液体塗布シートを、２ｃｍ×８ｃｍの大きさに切断したサンプルを、液体塗布層（即ち、不織布Ｃ−１〜Ｃ−４、比較例１は不織布Ｂ−１）の表面が試験面に接触するようにして、各試験面上で各サンプルを一往復させた後、そのまま一時間常温で放置した。一時間放置した後、皮膜の均一性を目視にて評価した。流動パラフィンは、艶出し効果を有するものであり、塗布量が均一であるほど、より光沢のある面を与える。したがって、サンプルで試験面をこすった後の艶の状態を目視することにより、これが均一に塗布されているかどうかを知ることができる。
さらに、この作業を繰り返し、どの程度最初の艶出し効果が維持されているかを目視にて確認した。９個の試験面を擦った後（９回作業を繰り返した後）も艶出し効果が維持されていると判断された場合には、先に使用した試験面から流動パラフィンを除去して、その試験面を再度こすった。
【００５０】
［評価の基準］
（１）皮膜の均一性
◎：きわめて良好
○：良好
△：やや不良
×：不良
（２）艶出し効果の維持
◎：１０回以上繰り返しても艶出し効果に変化がなかった。
○：１０回繰り返したときに初期に比べて若干、艶の低下が見られた。
△：５回繰り返したときに初期に比べて艶の低下が見られた。
×：２〜３回繰り返したときに初期に比べて艶の低下が見られた。
【００５１】
【表１】
2006109984.tif 000002
【００５２】
実施例１〜４の対物用液体塗布シートは、いずれも液体徐放層Ｂおよび液体塗布層Ｃが前述した範囲の平均孔径を有していたため、塗布した皮膜の均一性が良好であり、艶出し効果も長い間維持された。特に実施例３の対物用液体塗布シートを使用した場合に艶出し効果が長く維持されるのは、実施例１および２と比較して、実施例３で使用した液体徐放層Ｂの目付および厚さが大きいために、液体が徐放層内を通過する時間が長く、徐放層内の空隙に液体が一時的に保持されたことによると考えられる。比較例１の対物用液体塗布シートは、液体塗布層Ｃを有していなかったために、皮膜の均一性が悪かった。また、比較例１の対物用液体塗布シートの艶出し効果の持続性は実施例のものより劣っており、このことは液体塗布層Ｃが徐放効果をある程度有することを示している。比較例２〜５の対物用液体塗布シートは、液体徐放層Ｂおよび液体塗布層Ｃのいずれか一方が前述した範囲の平均孔径を有していなかったために、皮膜の均一性において劣っており、艶出し効果の持続性においても劣っていた。
【産業上の利用可能性】
【００５３】
本発明の積層体は、液体を含浸することができ、含浸させた液体を徐々に放出させ、かつ放出された液体を均一に対象面に塗布することを可能にするものであるから、液体の種類を選択することにより種々の液体を長期間にわたって一定量ずつ塗布することが可能なシート、例えば、ワックスまたは洗浄剤を含浸させて、ワックス塗布シートまたは洗浄用シートを製造するのに適している。